СПОСОБ ОКИСЛЕНИЯ МЕДИ И БРОНЗЫ ПРОДУКТАМИ СВОЕЙ КОРРОЗИИ

1. Способ окисления меди и бронзы продуктами своей коррозии, отличающийся тем, что содержащую продукты коррозии медь или бронзу вводят в контакт с разбавленной соляной кислотой при интенсивном механическом перемешивании и барботаже воздуха и ведут процесс в отсутствие подвода внешнего тепла при саморазогреве и контроле за накоплением соединений меди (II) и расходованием кислоты до превращения объемной фазы в результате накопления продуктов в довольно загущенную суспензию, после чего перемешивание и барботаж воздуха прекращают, объемную фазу отделяют от непрореагировавшего металла или сплава и разделяют на твердую и жидкую фазы, осветленную жидкую фазу, подпитанную до начальных значений массы и соизмеримых с исходными содержаний кислоты водой и соляной кислотой, вводят в повторный контакт с непрореагировавшим металлом или сплавом, включают механическое перемешивание и барботаж воздуха и продолжают процесс в том же режиме до превращения объемной фазы в загущенную твердыми продуктами суспензию, далее снова повторяют удаление твердой фазы суспензии, запуск и проведение процесса.
2. Способ по п.1, отличающийся тем, что промежуточное удаление накапливающейся твердой фазы продуктов с последующими компенсациями убыли массы жидкой фазы и содержания в ней кислоты, возобновлением и протеканием процесса проводят не менее 5-7 раз.
3. Способ по п.1, отличающийся тем, что при уменьшении массы металла или сплава и замедлении протекания процесса по этой причине проводят подпитку восстановителя как содержащим на своей поверхности продукты коррозии и (или) другие отложения, так и не имеющим их или предварительно освобожденные от них металлом или сплавом.
4. Способ по п.1, отличающийся тем, что медь и ее сплав используют как в предварительно раздробленном виде, так и в виде единой детали или предмета любой конфигурации.